(57)【特許請求の範囲】
【請求項１】
カルボキシ基末端ポリラクトン化合物を分散剤として、チタン酸バリウム粉末を、分散媒体中に分散させてなるチタン酸バリウム分散組成物であって、
前記カルボキシ基末端ポリラクトン化合物が、ヒドロキシカルボン酸及びヒドロキシカルボン酸の縮合物からなる群から選択される少なくとも１種を開始剤としてラクトン化合物を開環重合して得られるものであり、かつ
前記カルボキシ基末端ポリラクトン化合物の重量平均分子量が５００〜５０００であるチタン酸バリウム分散組成物。
【請求項２】
前記分散剤が、１２−ヒドロキシステアリン酸、１２−ヒドロキシステアリン酸の縮合物及びビスヒドロキシメチルプロピオン酸からなる群から選択される少なくとも１種を開始剤としてカプロラクトンを開環重合して得られるカルボキシ基末端ポリカプロラクトン化合物であり、かつ
前記カルボキシ基末端ポリカプロラクトン化合物の重量平均分子量が５００〜５０００であることを特徴とする請求項１記載のチタン酸バリウム分散組成物。
【請求項３】
前記開始剤が、１２−ヒドロキシステアリン酸、縮合度が２の１２−ヒドロキシステアリン酸の縮合物及びビスヒドロキシメチルプロピオン酸からなる群から選択される少なくとも１種であり、かつ
前記カルボキシ基末端ポリカプロラクトン化合物の重量平均分子量が１０００〜３０００であることを特徴とする請求項２記載のチタン酸バリウム分散組成物。
【請求項４】
前記分散媒体は、極性溶媒である請求項１、２又は３記載のチタン酸バリウム分散組成物。
【請求項５】
請求項１、２、３又は４記載のチタン酸バリウム分散組成物の製造方法であって、
平均一次粒子径１０〜１０００ｎｍのチタン酸バリウム粉末、カルボキシ基末端ポリラクトン化合物及び分散媒体を含む原料組成物を練肉する工程を有し、
前記カルボキシ基末端ポリラクトン化合物が、ヒドロキシカルボン酸及びヒドロキシカルボン酸の縮合物からなる群から選択される少なくとも１種を開始剤としてラクトン化合物を開環重合して得られるものであり、かつ
前記カルボキシ基末端ポリラクトン化合物の重量平均分子量が５００〜５０００である
チタン酸バリウム分散組成物の製造方法。
【発明の詳細な説明】
【技術分野】
【０００１】
本発明は、チタン酸バリウム分散組成物に関し、より詳しくは、積層セラミックコンデンサーの誘電体の用途等に使用されるチタン酸バリウム分散組成物に関する。
【背景技術】
【０００２】
光ファイバに代表されるブロードバンドや衛星等の通信インフラの拡充に伴い、さまざまなメディアを通じて、文字、映像、音楽といった多種多様のコンテンツが配信されている。従来、これらはＰＣのネットワークやテレビ等を主力としていたが、最近では、場所や時間の制約がなく、情報機器としての普及量が圧倒的に多い携帯電話向けのモバイルコンテンツにも注力されるようになっている。【０００３】
一方、受信側の携帯電話には、上記のコンテンツ受信の他にも、動画の双方向通信やゲーム対戦などが期待されており、それを実現するために、大量の情報データを即時に処理できる能力が要求されている。しかし、高度な情報処理能力が付加されれば、必然的に携帯電話を構成する部品数は増加し、消費電力に見合った大容量のバッテリーを搭載しなければならなくなる。現在でも、カメラ、テレビ、ＧＰＳなどの非常に多くの機能を有し、高機能化もさることながら、軽量・省スペースで洗練されたデザインが強く求められる携帯電話にとって、限られたスペースの中にいかにして増加する部品を配置するかは、極めて大きな問題である。【０００４】
そこで、この問題を解決するために、個々の部品を軽量・省スペース化するという最も基本的な技術の開発が継続して行われている。例えば、デジタル回路等で発生する高周波ノイズの除去に利用されるコンデンサーは、容量が増加すると体積も増加する傾向があり、また、個数が多くなるほど、その分の体積と重量が増加する。最近では、上記用途で積層セラミックスコンデンサーが多用されることから、積層セラミックスコンデンサーの小型大容量化が進められている。【０００５】
積層セラミックスコンデンサーは、セラミックの誘電体層を電極で挟んだ複合層を多層設けたもので、高い誘電率を有するチタン酸バリウムをベースとした誘電体層が利用される。そして、誘電体層の形成を容易にする方法として、チタン酸バリウムを含有する分散組成物をコーティングし、その後焼成して誘電体層を得る方法が行われている。【０００６】
積層セラミックコンデンサーの小型大容量化のためには、電極−誘電体複合層の薄膜化・高積層化が必要であり、現在は、１μｍ以下の厚さで誘電体層が形成され、容量に応じて数十〜数千層程度積層したものが製造されている。この誘電体層をコーティング法で形成させようとすると、チタン酸バリウムを微粒化し、さらに分散媒体中に安定的に分散させることが必要となる。また、コーティング被膜表面の平滑性を持たせるために十分な流動性を有し、最終的な組成物として、極性有機溶剤系のコーティング剤として利用されているため、極性有機溶剤系で利用できなければならない。【０００７】
従来より、無機材料の粉末を分散させる分散剤がいろいろ提案されている。
例えば、無機顔料を分散させる分散剤としてヒドロキシカルボン酸を縮合して得られる酸価１０〜１００の縮合ヒドロキシカルボン酸又はその塩を使用する技術（例えば、特許文献１参照）、縮合度２以上のポリヒドロキシカルボン酸と多価アルコールのエステル化物を使用する技術（例えば、特許文献２参照）が提案されている。【０００８】
しかし、これらの分散剤は極性溶媒に対する溶解性が低いため、チタン酸バリウムをこれらの分散剤を使用して極性溶媒中に分散させた場合、初期の分散性及び分散安定性（これらを合わせて分散性と呼ぶことがある）が充分でないという問題を有する。【０００９】
また、無機顔料を分散させる分散剤として、ポリアリルアミンのポリエステル等の誘導体を使用する技術（例えば、特許文献３参照）が提案されている。
この分散剤を使用してチタン酸バリウムを極性溶媒に分散させた場合は、分散性は良好であるが、分散剤がヘテロ原子を有しているため焼成時に残渣が残る問題を有するものであった。【００１０】
このように無機顔料を分散させる技術はいろいろ提案されているが、極性溶媒中でのチタン酸バリウム粉末の分散性及び分散安定性の問題、並びに、チタン酸バリウム分散組成物をコーティングし、焼成した場合の残渣の問題の両方を満足させるものが得られていない。【００１１】
【特許文献１】特公昭５４−３４００９号公報
【特許文献２】特開平０６−１５１５７号公報
【特許文献３】特開平０９−１６９８２１号公報
【発明の開示】
【発明が解決しようとする課題】
【００１２】
本発明が解決しようとする課題は、極性溶媒中でのチタン酸バリウム粉末の分散性が良好で、且つ極性溶媒に適用したチタン酸バリウム分散組成物をコーティングし、焼成した場合に残渣がないチタン酸バリウム分散組成物を提供することにある。
【課題を解決するための手段】
【００１３】
本発明者らは、上記の課題を解決するために鋭意検討した結果、チタン酸バリウム粉末の分散剤として、特定のカルボキシ基末端ポリラクトン化合物、すなわち、ヒドロキカルボン酸やヒドロキシカルボン酸の縮合物を開始剤としてラクトン化合物を開環重合して得られるカルボキシ基末端ポリラクトン化合物を使用することにより、上記課題を解決し得ることを見いだし、本発明を完成するに到った。【００１４】
すなわち、本発明は、（１）カルボキシ基末端ポリラクトン化合物を分散剤として、平均一次粒子径１０〜１０００ｎｍのチタン酸バリウム粉末を、分散媒体中に分散させてなるチタン酸バリウム分散組成物であって、
前記カルボキシ基末端ポリラクトン化合物が、ヒドロキシカルボン酸及びヒドロキシカルボン酸の縮合物からなる群から選択される少なくとも１種を開始剤としてラクトン化合物を開環重合して得られるものであり、かつ
前記カルボキシ基末端ポリラクトン化合物の重量平均分子量が５００〜５０００であるチタン酸バリウム分散組成物に関する。【００１５】
また、本発明は、（２）上記分散剤が、１２−ヒドロキシステアリン酸、１２−ヒドロキシステアリン酸の縮合物及びビスヒドロキシメチルプロピオン酸からなる群から選択される少なくとも１種を開始剤としてカプロラクトンを開環重合して得られるカルボキシ基末端ポリカプロラクトン化合物であり、かつ
前記カルボキシ基末端ポリカプロラクトン化合物の重量平均分子量が５００〜５０００であることを特徴とする上記（１）項に記載のチタン酸バリウム分散組成物に関する。【００１６】
また、本発明は、（３）前記開始剤が、１２−ヒドロキシステアリン酸、縮合度が２の１２−ヒドロキシステアリン酸の縮合物及びビスヒドロキシメチルプロピオン酸からなる群から選択される少なくとも１種であり、かつ
前記カルボキシ基末端ポリカプロラクトン化合物の重量平均分子量が１０００〜３０００であることを特徴とする上記（２）項に記載のチタン酸バリウム分散組成物に関する。【００１７】
また、本発明は、（４）上記分散媒体は、極性溶媒である上記（１）、（２）又は（３）項に記載のチタン酸バリウム分散組成物に関する。
更に、本発明は、（５）上記（１）、（２）、（３）又は（４）項に記載のチタン酸バリウム分散組成物の製造方法であって、
平均一次粒子径１０〜１０００ｎｍのチタン酸バリウム粉末、カルボキシ基末端ポリラクトン化合物及び分散媒体を含む原料組成物を練肉する工程を有し、
前記カルボキシ基末端ポリラクトン化合物が、ヒドロキシカルボン酸及びヒドロキシカルボン酸の縮合物からなる群から選択される少なくとも１種を開始剤としてラクトン化合物を開環重合して得られるものであり、かつ
前記カルボキシ基末端ポリラクトン化合物の重量平均分子量が５００〜５０００であるチタン酸バリウム分散組成物の製造方法に関する。【００１８】
以下、本発明のチタン酸バリウム分散組成物について更に詳細に説明する。
本発明のチタン酸バリウム分散組成物において、チタン酸バリウム粉末の含有量は、特に限定されないが、チタン酸バリウム分散組成物１００質量部中に１〜７０質量部が好ましく、１０〜５０質量部がより好ましい。チタン酸バリウム粉末の含有量が１質量部より少ない場合は一回のコーティングで得られる被膜におけるチタン酸バリウム量が不足する場合があり、一方７０質量部より多い場合は、チタン酸バリウム粉末の分散性が低下する場合がある。【００１９】
本発明において、チタン酸バリウム粉末を分散させる分散剤は、ラクトン化合物を開環重合して得られるカルボキシ基末端ポリラクトン化合物であり、重量平均分子量５００〜５０００のものである。開環重合においては、ヒドロキシカルボン酸及びヒドロキシカルボン酸の縮合物からなる群から選択される少なくとも１種を開始剤として用いる。【００２０】
上記ヒドロキシカルボン酸の具体例としては、リシノレイン酸、リシノール酸、１２−ヒドロキシステアリン酸、ひまし油脂肪酸、水添ひまし油脂肪酸、δ−ヒドロキシ吉草酸、ε−ヒドロキシカプロン酸、２−ヒドロキシナフタレン−３−カルボン酸、２−ヒドロキシナフタレン−６−カルボン酸、２，２−ジメチロールプロピオン酸、２，２−ジメチロール吉草酸、２，２−ジメチロールペンタン酸、リンゴ酸、酒石酸、乳酸、グリコール酸、グルコン酸、ヒドロキシピバリン酸、１１−オキシヘキサデカン酸、２−オキシドデカン酸、サリチル酸、ビスヒドロキシメチルプロピオン酸等が例示でき、チタン酸バリウム粉末の分散性の点から、炭素数が８以上の直鎖状のヒドロキシカルボン酸、水酸基を２つ以上有するヒドロキシカルボン酸が好ましく、１２−ヒドロキシステアリン酸、ビスヒドロキシメチルプロピオン酸がより好ましい。【００２１】
また、上記ヒドロキシカルボン酸の縮合物としては、上記ヒドロキシカルボン酸の１種又は２種以上を従来公知の方法で脱水縮合したものが例示できる。【００２２】
好ましくは、チタン酸バリウム粉末の分散性の点から、炭素数が８以上の直鎖状のヒドロキシカルボン酸の縮合物が好ましく、１２−ヒドロキシステアリン酸の縮合物がより好ましい。【００２３】
また、炭素数が８以上の直鎖状のヒドロキシカルボン酸の縮合物を用いる場合は、極性溶剤の溶解性の点から縮合度が３以下、より好ましくは２である。【００２４】
また上記ラクトン化合物としては、ε−カプロラクトン、δ−バレロラクトン、β−メチル−δ−バレロラクトン、β−プロピオラクトン、γ−ブチロラクトン、４−メチルカプロラクトン、２−メチルカプロラクトン等のラクトン類が例示でき、チタン酸バリウム粉末の分散性の点から、ε−カプロラクトン、４−メチルカプロラクトン、２−メチルカプロラクトン等のカプロラクトンを使用するのが好ましい。これらラクトン化合物は単独で用いてもよく、２種以上を併用してもよい。【００２５】
ラクトン化合物を開環重合して得られるカルボキシ基末端ポリラクトン化合物の重量平均分子量は５００〜５０００の範囲であり、好ましくは１０００〜３０００の範囲である。カルボキシ基末端ポリラクトン化合物の重量平均分子量は５００より小さくても、５０００より大きくても分散性が低下する傾向がある。なお、本発明において、重量平均分子量は、カラムクロマトグラフィー法によって測定することができる。一例としては、Ｗａｔｅｒ  ２６９０（ウォーターズ社製）で、ＰＬｇｅｌ  ５μｍ  ＭＩＸＥＤ−Ｄ（Ｐｏｌｙｍｅｒ  Ｌａｂｏｒａｔｏｒｉｅｓ社製）を使用して行ないポリスチレン換算の重量平均分子量として求めることができる。【００２６】
前記カルボキシ基末端ポリラクトン化合物は、従来公知の方法で製造でき、例えば、窒素雰囲気中下で、ヒドロキシカルボン酸及びヒドロキシカルボン酸の縮合物からなる群から選択される少なくとも１種と、ラクトン化合物とを、触媒の存在下、９０〜２１０℃で加熱して、ラクトン類を開環重合することにより得ることができる。【００２７】
なお、上記触媒としては、アルカリ金属、アルカリ土類金属、アルカリ金属やアルカリ土類金属の水素化物やアルコキシド、錯体などのアニオン重合触媒、ＡｌＥｔ３やＺｎＥｔ２などの有機金属化合物などの従来公知の触媒を用いることができる。【００２８】
また、カルボキシ基末端ポリラクトン化合物の使用量は、チタン酸バリウム１００質量部に対して、１〜１００質量部が好ましく、３〜２０質量部がより好ましいが、チタン酸バリウムの表面積や種類等により適宜決められる。【００２９】
なお、上記使用量が１質量部より少ないと、チタン酸バリウム粉末の分散性が低下する傾向があり、使用量が１００質量部より大きいと焼成後の塗膜の収縮が大きくなる、焼成時に必要なエネルギー量が増加する等の問題を有する。【００３０】
本発明において、チタン酸バリウム分散組成物を構成する分散媒体としては、前記カルボキシ基末端ポリラクトン化合物を溶解することができる有機溶剤が使用できる。
具体例としては、トルエン等の芳香族系溶剤、酢酸プロピル、酢酸ブチル、酢酸エチル等のエステル系溶剤、メチルエチルケトン等のケトン系溶剤、ポリエチレングリコールモノメチルエーテル等のエーテル系溶媒等の極性溶媒が例示できる。【００３１】
尚、カルボキシ基末端ポリラクトン化合物の溶解性が低下しない範囲であれば、カルボキシ基末端ポリラクトン化合物を溶解することができない溶媒も併用することができる。【００３２】
本発明のチタン酸バリウム分散組成物には、上記構成材料以外に必要に応じて、バインダー樹脂、レベリング剤、消泡剤、界面活性剤等の添加剤を適宜添加することができる。【００３３】
次に、上記構成材料を含有するチタン酸バリウム分散組成物の製造法について説明する。
上記チタン酸バリウム分散組成物の製造法としては、前記チタン酸バリウム粉末、前記カルボキシ基末端ポリラクトン化合物及び前記分散媒体を含む原料組成物を練肉する工程を有する方法等を挙げることができる。具体的には、前記チタン酸バリウム粉末と、前記カルボキシ基末端ポリラクトン化合物と、前記分散媒体と、必要に応じて添加剤とを撹拌混合し、ジルコニアビーズセラミックスビーズ、ガラスビーズ等のビーズを粉砕メディアとして用いたメディアミル、サンドミル、ボールミル等で練肉することにより得ることができる。上記ビーズとしては、直径０．５ｍｍ以下のビーズを使用することが好ましい。【００３４】
上記製造法に使用されるチタン酸バリウム粉末は、特に限定されないが、平均一次粒子径が１０〜１０００ｎｍのチタン酸バリウム粉末を好適に使用できる。平均一次粒子径が１０〜２００ｎｍのものがより好ましい。
上記平均一次粒子径は、電子顕微鏡による粒子の観察によって求められる粒子径の算術平均値である。
【発明の効果】
【００３５】
本発明によれば、極性溶媒中でのチタン酸バリウム粉末の分散性及び分散安定性が良好で、且つ、チタン酸バリウム分散組成物をコーティングし、焼成した場合の残渣が残らないチタン酸バリウム分散組成物を提供することができる。
【発明を実施するための最良の形態】
【００３６】
以下に実施例を掲げて本発明を更に詳細に説明するが、本発明はこれらの実施例のみに限定されるものではない。なお、特に断りのない限り、「％」は「質量％」を意味し、「部」は「質量部」を意味するものとする。また下記表１及び表２における「分子量」は、重量平均分子量を表す。重量平均分子量は、Ｗａｔｅｒ  ２６９０（ウォーターズ社製）で、ＰＬｇｅｌ  ５μｍ  ＭＩＸＥＤ−Ｄ（Ｐｏｌｙｍｅｒ  Ｌａｂｏｒａｔｏｒｉｅｓ社製）を使用して行ないポリスチレン換算の重量平均分子量として求めた値である。またチタン酸バリウムの平均一次粒子径は、電子顕微鏡による粒子の観察によって求められる粒子径の算術平均値である。【００３７】
（実施例１）
平均一次粒子径２０ｎｍのチタン酸バリウムの４０質量部、１２−ヒドロキシステアリン酸を開始剤としε−カプロラクトンを開環重合させた重量平均分子量１０００のカルボキシ基末端ポリカプロラクトン化合物の６質量部、酢酸プロピルの５４質量部をペイントシェイカーでΦ０．３ｍｍのジルコニアビーズにて練肉し、チタン酸バリウム分散組成物１を得た。【００３８】
（実施例２）
平均一次粒子径２０ｎｍのチタン酸バリウムの４０質量部、１２−ヒドロキシステアリン酸を開始剤としε−カプロラクトンを開環重合させた重量平均分子量２０００のカルボキシ基末端ポリカプロラクトン化合物の６質量部、酢酸プロピルの５４質量部をペイントシェイカーでΦ０．３ｍｍのジルコニアビーズにて練肉し、チタン酸バリウム分散組成物２を得た。【００３９】
（実施例３）
平均一次粒子径２０ｎｍのチタン酸バリウムの４０質量部、１２−ヒドロキシステアリン酸を開始剤としε−カプロラクトンを開環重合させた重量平均分子量４０００のカルボキシ基末端ポリカプロラクトン化合物の６質量部、酢酸プロピルの５４質量部をペイントシェイカーでΦ０．３ｍｍのジルコニアビーズにて練肉し、チタン酸バリウム分散組成物３を得た。【００４０】
（実施例４）
平均一次粒子径２０ｎｍのチタン酸バリウムの４０質量部、１２−ヒドロキシステアリン酸の縮合物（縮合度２）を開始剤としε−カプロラクトンを開環重合させた重量平均分子量２０００のカルボキシ基末端ポリカプロラクトン化合物の６質量部、酢酸プロピルの５４質量部ペイントシェイカーでΦ０．３ｍｍのジルコニアビーズにて練肉し、チタン酸バリウム分散組成物４を得た。【００４１】
（実施例５）
平均一次粒子径５０ｎｍのチタン酸バリウムの４０質量部、１２−ヒドロキシステアリン酸を開始剤としε−カプロラクトンを開環重合させた重量平均分子量２０００のカルボキシ基末端ポリカプロラクトン化合物の４質量部、酢酸プロピルの５６質量部をペイントシェイカーでΦ０．３ｍｍのジルコニアビーズにて練肉し、チタン酸バリウム分散組成物５を得た。【００４２】
（実施例６）
平均一次粒子径１００ｎｍのチタン酸バリウムの４０質量部、１２−ヒドロキシステアリン酸を開始剤としε−カプロラクトンを開環重合させた重量平均分子量２０００のカルボキシ基末端ポリカプロラクトン化合物の２．８質量部、酢酸プロピルの５７．２質量部をペイントシェイカーでΦ０．３ｍｍのジルコニアビーズにて練肉し、チタン酸バリウム分散組成物６を得た。【００４３】
（実施例７）
平均一次粒子径２０ｎｍのチタン酸バリウムの１０質量部、１２−ヒドロキシステアリン酸を開始剤としε−カプロラクトンを開環重合させた重量平均分子量２０００のカルボキシ基末端ポリカプロラクトン化合物の１．５質量部、酢酸プロピルの８８．５質量部をペイントシェイカーでΦ０．３ｍｍのジルコニアビーズにて練肉し、チタン酸バリウム分散組成物７を得た。【００４４】
（実施例８）
平均一次粒子径２０ｎｍのチタン酸バリウムの５０質量部、ビスヒドロキシメチルプロピオン酸を開始剤としε−カプロラクトンを開環重合させた重量平均分子量２０００のカルボキシ基末端ポリカプロラクトン化合物の７．５質量部、酢酸プロピルの４２．５質量部をペイントシェイカーでΦ０．３ｍｍのジルコニアビーズにて練肉し、チタン酸バリウム分散組成物８を得た。【００４５】
（実施例９）
平均一次粒子径２０ｎｍのチタン酸バリウムの４０質量部、１２−ヒドロキシステアリン酸を開始剤としε−カプロラクトンを開環重合させた重量平均分子量２０００のカルボキシ基末端ポリカプロラクトン化合物の６質量部、メチルエチルケトンの５４質量部をペイントシェイカーでΦ０．３ｍｍのジルコニアビーズにて練肉し、チタン酸バリウム分散組成物９を得た。【００４６】
（実施例１０）
平均一次粒子径２０ｎｍのチタン酸バリウムの４０質量部、１２−ヒドロキシステアリン酸を開始剤としε−カプロラクトンを開環重合させた重量平均分子量２０００のカルボキシ基末端ポリカプロラクトン化合物の６質量部、トルエンの５４質量部をペイントシェイカーでΦ０．３ｍｍのジルコニアビーズにて練肉し、チタン酸バリウム分散組成物１０を得た。【００４７】
（比較例１）
平均一次粒子径２０ｎｍのチタン酸バリウムの４０質量部、１２−ヒドロキシステアリン酸を開始剤としε−カプロラクトンを開環重合させた重量平均分子量６０００のカルボキシ基末端ポリカプロラクトン化合物の６質量部、酢酸プロピルの５４質量部をペイントシェイカーでΦ０．３ｍｍのジルコニアビーズにて練肉し、チタン酸バリウム分散組成物１１を得た。【００４８】
（比較例２）
平均一次粒子径２０ｎｍのチタン酸バリウムの４０質量部、ポリカルボン酸系分散剤（Ｇ７００、共栄社化学（株）製）の６質量部、酢酸プロピルの５４質量部をペイントシェイカーでΦ０．３ｍｍのジルコニアビーズにて練肉し、チタン酸バリウム分散組成物１２を得た。【００４９】
（比較例３）
平均一次粒子径２０ｎｍのチタン酸バリウムの４０質量部、無水マレイン酸を吸着部位に持つアクリル系分散剤（マリマリム  ＡＫＭ−０５３１、日本油脂社製）の６質量部、酢酸プロピルの５４質量部をペイントシェイカーでΦ０．３ｍｍのジルコニアビーズにて練肉し、チタン酸バリウム分散組成物１３を得た。【００５０】
（比較例４）
平均一次粒子径２０ｎｍのチタン酸バリウムの４０質量部、分散剤として１２−ヒドロキシステアリン酸を縮合させた平均分子量２０００の縮合物の６質量部、酢酸プロピルの５４質量部をペイントシェイカーでΦ０．３ｍｍのジルコニアビーズにて練肉し、チタン酸バリウム分散組成物１４を得た。【００５１】
＜性能評価＞
（流動性）
チタン酸バリウム分散組成物１〜１４の流動性については、得られたチタン酸バリウム分散組成物が液状かゲル状（プリン状）のものであるか否かで判断した。【００５２】
（評価基準）
○：液状のもの
×：ゲル状のもの【００５３】
＜分散粒径＞
流動性が液状であるチタン酸バリウム分散組成物１〜１０、１４のチタン酸バリウムの粒径（ｄ５０）をナノトラック粒径測定装置（ＵＰＡ−ＥＸ１５０、日機装（株）社製）で測定した。【００５４】
【表１】
0005257935.tif 000002
【００５５】
【表２】
0005257935.tif 000003
【００５６】
表１及び２から分かるように、実施例１〜１０のチタン酸バリウム分散組成物は流動性に優れ、また粒径が小さいことからチタン酸バリウムの分散性にも優れている。また、実施例のチタン酸バリウム分散組成物をコーティングし、焼成してコーティング被膜を形成しても残渣は生じなかった。
【産業上の利用可能性】
【００５７】
本発明のチタン酸バリウム分散組成物は、極性溶媒中でのチタン酸バリウム粉末の分散性及び分散安定性の問題、並びに、チタン酸バリウム分散組成物をコーティングし、焼成した場合の残渣の問題の両方を解決することができるものである。本発明のチタン酸バリウム分散組成物は、小型大容量化が求められる積層セラミックスコンデンサーの誘電体層を形成するために使用することができる。